"母材表面から第1の重希土類を熱処理により拡散浸透させた後、熱処理によって発生する熱歪を除去加工する永久磁石の加工方法であって、熱歪の除去加工代が大きいと予想される部分に、高保磁力となる第2の重希土類を塗布してから熱処理および熱歪の除去加工を行うことを特徴とする永久磁石の製造方法。一方、ネオジウム磁石のような希土類磁石は、特異な熱膨張特性を示す。ネオジウム磁石は、磁化容易軸と平行な方向には正の熱膨張係数を持ち、磁化容易軸と垂直な方向には負の熱膨張係数を持つ。従って、熱処理の際に磁石の温度が上昇すると、磁化容易軸と平行な方向には膨張し、磁化容易軸と垂直な方向には収縮するという変形をする。このため、例えば、上下に磁化容易軸が通っている直方体の磁石を熱処理した場合には、磁化容易軸と平行となっている周囲の4面は膨張し、磁化容易軸と垂直面となる上下の2面は収縮する。この結果、熱処理の磁石は直方体の上下面の四周が中央部に比べて盛り上るように変形する。磁石は特定のスロットに挿入した際にエアギャップ外れによる磁石性能不良を起こさないように、その外面の形状を所定の寸法となるように、この熱歪を除去する除去加工を行うことが必要である。ところが、この除去加工を行った場合には、表面から拡散浸透させたジスプロシウムDyの拡散浸透部分が除去されてしまい、この部分の保磁力が不足してしまう場合があった。本発明は、十分な保磁力を持つ永久磁石を提供することを目的とする。母材表面から第1の重希土類を熱処理により拡散浸透させた後、熱処理によって発生する熱歪を除去加工する永久磁石の加工方法であって、熱歪の除去加工代が大きいと予想される部分に、高保磁力となる第2の重希土類を塗布してから熱処理および熱歪の除去加工を行うことを特徴とする永久磁石の製造方法。本発明は、十分な保磁力を持つ永久磁石を提供することを目的とする。以下、図面を参照しながら、本発明の実施形態について説明する。図1aに示すように、例えば、ネオジウム磁石のような磁石の母材11を準備する。そして、図1bに示すようにその表面に第1の重希土類であるジスプロシウムDy12と、より保磁力向上作用が大きい第2の重希土類であるテルビウムTb13とを塗布する。図1cに示すように、熱処理後に上面の中央部分14aと下面の両側部分14bが盛り上がった変形となり、この部分は除去加工されてしまう除去加工代となる部分であることから、図1cに示す上面の中央部分14aとなる図1bに示す上面中央部と図1cに示す下面の両側部分14bとなる図1bに示す下面両側部分には表面が除去加工された場合でも、十分な保磁力を確保することができるように、より保磁力向上作用が大きい第2の重希土類であるテルビウムTb13を塗布し、それ以外の部分には第1の重希土類であるジスプロシウムDy12を塗布する。塗布後、熱処理を行うと、先にも説明したように、上面の中央部分14aと下面の両側部分14bとは図1cに示すように表面から盛り上がってくる。そして、その盛り上がりの部分の高さA1,A2を除去加工代として各表面の加工が行われる。この加工によって図1cに示す中央部分14aと下面の両側部分14bは除去され、その上下面は図1dに示すような平面の除去加工後表面15となり厚さはT0となる。しかし、除去加工によって除去される除去加工代の部分には、より保磁力が大きくなるような第2の重希土類であるテルビウムTb13が塗布されているため、加工後の磁石の保磁力が低くなる部分ができることが抑制され、その保磁力の分布或いは重希土類の濃度分布は図1eに示す計画した状態と略同一となり、十分な保磁力を持つ永久磁石とすることができる。なお、図1aから図1eにおいて、母材11の内部の線は保磁力の分布を示す等保磁力分布線であり、母材11に内部側から外部側に向かうにつれて保磁力が大きくなっていることをしめしている。図2を参照して、本発明の他の実施形態について説明する。先に示した実施形態と同様の部分には同様の符号を付して説明は省略する。図2aはネオジウム磁石のような磁石の母材11の熱変形を模試的に示す斜視図である。磁化容易軸16の方向が図2aに示すように、上下方向となっている。直方体のネオジウム磁石の母材11は、温度が上昇すると、磁化容易軸16と平行な方向には正の熱膨張係数を持ち、磁化容易軸16と垂直な方向には負の熱膨張例数を持つ。従って、熱処理の際に磁石の温度が上昇すると、磁化容易軸16と平行な方向には膨張し、磁化容易軸16と垂直な方向には収縮するという変形をする。このため、図2aに示すように、磁化容易軸16と平行となっている周囲の4側面は膨張し、磁化容易軸16と垂直面となる上下の2面は収縮する。この結果、図2aに示すように、熱処理の磁石は直方体の上下面の四周が中央部に比べて盛り上るように変形する。そして、この熱歪を除去する除去加工を行った場合には図2bに示すように、直方体の磁石の四周の上下面の高さA3,A4の部分が除去加工代として削りとられることとなる。このため、図2aの斜線部で示すように、母材11の上下の表面の四周に、より保磁力向上作用が大きい第2の重希土類であるテルビウムTb13を塗布し、それ以外の部分には第1の重希土類であるジスプロシウムDy12を塗布するようにすることによって、熱歪除去加工後でも十分な保磁力を確保することができる磁石を得ることができる。以上、説明した各実施形態では、例えば、磁石の中央、或いは周辺部分により保磁力向上作用が大きい第2の重希土類であるテルビウムTb13を塗布し、それ以外の部分には第1の重希土類であるジスプロシウムDy12を塗布することとして説明したが、熱歪の形状と熱歪を除去する除去加工の際に削りとられることとなる加工代の位置、大きさを事前に試験等で確認し、除去加工代が大きくなると予想される部分の近傍により保磁力向上作用が大きい第2の重希土類であるテルビウムTb13を塗布し、それ以外の部分には第1の重希土類であるジスプロシウムDy12を塗布することとしてもよい。"